(57)【要約】【課題】チップ部品の変形が抑制された分離工程を有するチップ部品の製造方法を提供することを目的としている。【解決手段】枠状のポスト部７で互いに連結した複数のチップ部品を分離する工程を有し、枠状のポスト部７で互いに連結した複数のチップ部品６を金属からなる犠牲層が形成された基板８に載置するとともに、複数のチップ部品６が互いに枠状のポスト部７で連結する連結力よりも、枠状のポスト部７が金属からなる犠牲層に密着される密着力を大きくし、枠状のポスト部７を金属からなる犠牲層に密着保持させて、互いに連結された複数のチップ部品を分離する構成である。【選択図】図２
2008172048.tif 000002
【特許請求の範囲】
【請求項１】
枠状のポスト部で互いに連結した複数のチップ部品を分離する工程を有し、金属からなる犠牲層を形成した基板の上に枠状のポスト部で互いに連結した複数の前記チップ部品を形成する工程と、前記枠状のポスト部をエッチングによって除去した後、前記金属からなる犠牲層をエッチングによって除去することによって個片化する工程を含むチップ部品の製造方法。
【請求項２】
ポスト部の幅を１００μｍ以下とした請求項１に記載のチップ部品の製造方法。
【請求項３】
犠牲層の厚みを１０〜１００ｎｍとした請求項１に記載のチップ部品の製造方法。
【請求項４】
基板をシリコン、ガラスまたは石英のいずれかとした請求項１に記載のチップ部品の製造方法。
【請求項５】
ポスト部の主成分を銅とし、犠牲層の主成分をアルミニムとした請求項１に記載のチップ部品の製造方法。
【請求項６】
ポスト部と犠牲層のエッチングを塩化第二鉄水溶液からなるエッチング液を用いて行う請求項５に記載のチップ部品の製造方法。
【請求項７】
ポスト部の主成分を銀とし、犠牲層の主成分をアルミニウムとした請求項１に記載のチップ部品の製造方法。
【請求項８】
ポスト部と犠牲層のエッチングをリン酸、酢酸および硝酸からなる混酸水溶液からなるエッチング液を用いて行う請求項７に記載のチップ部品の製造方法。
【請求項９】
基板の上に犠牲層を形成する第一の工程と、この犠牲層を形成した基板の上に、空隙部を有する絶縁樹脂層を形成する第二の工程と、前記空隙部と絶縁樹脂層の上に金属層を形成する第三の工程と、前記絶縁樹脂層の上面まで前記金属層を研磨して、複数の空隙部に枠状のポスト部および／または渦巻状金属からなるコイル部を形成する第四の工程を含む請求項１に記載のチップ部品の製造方法。
【請求項１０】
金属層の主成分を銅または銀とした請求項９に記載のチップ部品の製造方法。
【請求項１１】
金属層をめっき工法にて形成した請求項１０に記載のチップ部品の製造方法。
【請求項１２】
絶縁樹脂層は、感光性樹脂を硬化させた感光性樹脂硬化物からなる請求項９に記載のチップ部品の製造方法。
【発明の詳細な説明】
【技術分野】
【０００１】
本発明は各種電子機器等に用いるチップ部品の製造方法に関するものである。
【背景技術】
【０００２】
以下、従来のチップ部品の製造方法について図面を参照しながら説明する。
【０００３】
図１１は従来のチップ部品の製造方法を示す製造工程図、図１２は図１１のＢ部の拡大分解斜視図である。
【０００４】
図１１に示すように、従来のチップ部品の製造工程は、シート形成工程（ａ）と、コイル部形成工程（ｂ）と、素体分離工程（ｃ）と、電極形成工程（ｄ）とを備えている。
【０００５】
まず、図１１（ａ）に示すように、グリーンシート１００を複数形成する（シート形成工程（ａ））。
【０００６】
次に、図１１（ｂ）および図１２に示すように、複数のグリーンシート１００の上にＡｇなどの導電ペーストからなる弧状導体１０２を印刷し、これらのグリーンシート１００を積層して、渦巻状導体からなるコイル部１０３を形成する（コイル部形成工程（ｂ））。このとき、上下に隣接するグリーンシート１００の上に印刷された弧状導体１０２は、互いにグリーンシート１００に形成したスルホール１０４を介して電気的に接続され、コイル部１０３を形成している。
【０００７】
次に、図１１（ｃ）に示すように、ダイシング切断法やトムソン切断法等を用いて、隣接する素体１０５を切断機１０６で切断し、チップ部品１０７を複数形成する（素体分離工程（ｃ））。
【０００８】
そして、このチップ部品１０７に端子電極等を形成するとともに、焼成して完成品１０８を製造する（電極形成工程（ｄ））。
【０００９】
なお、この出願の発明に関連する先行技術文献情報としては、例えば、特許文献１が知られている。
【特許文献１】特開平１１−１８６０８４号公報
【発明の開示】
【発明が解決しようとする課題】
【００１０】
しかしながら、前記従来の構成では、素体分離工程（ｃ）において、ダイシング切断法やトムソン切断法等を用いて、隣接する素体１０５を切断機１０６で切断するので、切断機１０６の刃の厚み分だけ切断幅が必要となるとともに、切断機１０６の刃の摩耗あるいは寸法歪みがそのまま寸法精度に悪影響を及ぼし、小型のチップ部品に不可欠な高精度な寸法精度を実現することが困難となっている。
【００１１】
そして、グリーンシート１００の単位面積に対するチップ部品の取り数を多くするために、切断機１０６の切断幅を小さくすると、切断機１０６による切断応力がチップ部品１０７に加わりやすくなり、チップ部品１０７の変形を生ずるという問題点を有していた。
【００１２】
本発明は前記問題点を解決するもので、チップ部品の変形を抑制するとともに高精度な寸法精度を実現することができる分離工程を有するチップ部品の製造方法を提供することを目的としている。
【課題を解決するための手段】
【００１３】
前記従来の課題を解決するために、本発明は、金属からなる犠牲層を形成した基板の上に枠状のポスト部で互いに連結した複数の前記チップ部品を形成する工程と、前記枠状のポスト部をエッチングによって除去した後、前記金属からなる犠牲層をエッチングによって除去することによって個片化する工程を含む構成からなるものである。
【発明の効果】
【００１４】
本発明のチップ部品の製造方法は、金属からなる犠牲層を形成した基板の上に形成するとともに、複数のチップ部品は枠状のポスト部で予め互いに連結しており、枠状のポスト部をエッチング除去した後、前記金属からなる犠牲層を除去することによって、互いに連結された複数のチップ部品を個片化するので、チップ部品に切断応力が発生しにくく、寸法精度の高いチップ部品が得られる。すなわち、チップ部品の変形が抑制された高精度な寸法精度を有するチップ部品の製造方法を提供できる。
【発明を実施するための最良の形態】
【００１５】
（実施の形態１）
以下、本発明の実施の形態１におけるチップ部品の製造方法について図面を参照しながら説明する。
【００１６】
図１は本発明の実施の形態１におけるチップ部品の斜視図、図２は基板の上に形成した複数のチップ部品が枠状のポスト部によって連結された状態を説明するための上面図、図３は図２のＡ部の内層部における拡大図であり、図４〜図１０はチップ部品の製造方法を説明するための断面工程図である。
【００１７】
図１〜図３において、本発明の実施の形態１におけるチップ部品は、チップコイル部品であって、端子電極２のみを表出させるとともに、金属からなる電極材料以外の構成材料が感光性樹脂材料などの有機材料からなる方形状の素体１と、この素体１の内部に埋設した渦巻状金属３からなるコイル部４とを備えており、素体１は感光性樹脂を硬化させた感光性樹脂硬化物からなる絶縁樹脂層５で積層して形成している。
【００１８】
さらに、コイル部４の最外周の渦巻状金属３と素体１の側面との最小距離（端面マージン）は５〜５０μｍとし、コイル部４の最大径は５μｍ〜１５０μｍとし、複数の積層した絶縁樹脂層５からなる素体の高さは５０μｍ〜１ｍｍとしている。
【００１９】
次に、図４〜図１０を用いて前記のチップ部品６の製造工程を説明する。
【００２０】
このチップ部品６は、図２および図３に示したように、複数のチップ部品６を互いに連結した状態で、一度に複数個形成し、最終的に、枠状のポスト部７で連結された複数のチップ部品６を分離し個片化して製造することを特徴とするものである。
【００２１】
まず、図４に示すように、例えば厚みが０．２〜１．０ｍｍのシリコンウエハからなる基板８の上に厚みが８０〜１００ｎｍのアルミニウム薄膜をめっき法、スパッタ法、蒸着法などによって犠牲層９として形成する。このとき、基板８としてはシリコン、ガラスまたは石英のいずれかを用いることが好ましい。これらの材料は平坦性、表面粗さおよび材料の入手性の観点から好ましい。特にシリコンウエハはこの目的に最適な材料である。
【００２２】
また、犠牲層９はエッチング性に優れた金属材料が好ましく、特にアルミニウムが好ましい。これは基板８との密着性と、エッチング性の観点から特に好ましい。
【００２３】
また、犠牲層９の厚みは１０〜１００ｎｍの範囲が好ましい。１０ｎｍより薄くなると基板８の表面を均一に覆うことが困難となり、平坦性の観点から問題がある。また、１００ｎｍを超えるとエッチングにかかる時間が長くなり、生産性を低下させる。次に、犠牲層９の上にエポキシ系樹脂などの感光性樹脂などをスピンコータ等の塗布機を用いて絶縁樹脂層５を形成した後、フォトリソグラフィ法によって枠状のポスト部７を形成するための空隙部１０を形成する。
【００２４】
次に、図５に示すようにめっき法などを用いて金属層１１を形成する。この金属層１１は所定の厚みよりも厚めに形成しておき、その後、図６に示すように絶縁樹脂層５の少なくとも上面までＣＭＰ研磨などを用いて、所定の厚みに制御することによって平坦性と寸法精度に優れた薄い金属材料からなる枠状のポスト部７を形成することができる。この金属層１１を所定の厚みよりも厚めに形成した後、研磨によって絶縁樹脂層５の少なくとも上面まで研磨する工法を積層していくことによって、積層精度と寸法精度に優れたチップ部品の製造方法を実現することができる。また、この金属層１１は電解めっき工法により形成しており、場合によっては、下地層として無電解めっき工法、スパッタ工法または蒸着工法を用いて形成しても良い。このような方法を用いることによって微細な電極パターンを有するチップ部品を一括して作製することができる。
【００２５】
その後、図７に示すように所定のパターンを形成した絶縁樹脂層５の上に、フォトリソグラフィ工法を用いて空隙部１０を有する絶縁樹脂層５を形成した後、この空隙部１０の内部にめっき法とＣＭＰ研磨などを用いて銅などの金属材料を所定の渦巻状金属３および枠状のポスト部７の所定のパターンが精度良く重なるように形成しながら積層を繰り返すことによって、枠状のポスト部７の内部に渦巻状金属３からなるコイル部４を形成した積層体を作製することができる。このコイル部４はコイル部４ａとコイル部４ｂからなる二層の積層構造をしているが、このコイル部４はインダクタンス値によって決定するものであり、任意の積層数とすることによって所定のインダクタンス値を設計することができる。
【００２６】
また、空隙部１０は、枠状のポスト部７を形成するための複数の枠状の空隙部１０ａと、この枠状の空隙部１０ａの内側に配置した渦巻状の空隙部１０ｂと、スルホール用の空隙部１０ｃとからなり、この枠状の空隙部１０ａは、図５で示した枠状のポスト部７として機能させるように積層して形成している。
【００２７】
また、渦巻状の空隙部１０ｂに渦巻状金属３からなるコイル部４を形成し、スルホール用の空隙部１０ｃには金属からなるスルホール電極１５を形成し、かつ、コイル部４と枠状のポスト部７との絶縁を図っている。
【００２８】
また、２層のコイル部４ａ、４ｂを形成する場合、この２層のコイル部４ａ、４ｂはスルホール電極１５により導通させている。
【００２９】
また、ポスト部７の幅は１００μｍ以下（０を含まず）とすることが好ましい。
【００３０】
ポスト部７の幅が１００μｍを超えるとエッチングに必要な時間が長くなり生産性を低下させるのと基板８一枚あたりの取り数が低下することから好ましくない。そして、特に１０〜１００μｍの範囲が好ましい。１０μｍよりも狭くするとフォトリソ加工が難しくなる。
【００３１】
また、ポスト部７の主成分を銅とし、犠牲層９の主成分をアルミニウムとすることによって良導電性とエッチング性を両立できる構成とすることができる。
【００３２】
さらに、この構成からなる素体１をエッチングする場合、塩化第二鉄水溶液からなるエッチング液を用いることによって、エッチング効率および寸法精度に優れたチップ部品の製造方法を実現することができる。
【００３３】
また、ポスト部７の主成分を銀とし、犠牲層９の主成分をアルミニウムとすることによっても、さらに良導電性とエッチング性を両立できる構成とすることができる。これによって電気特性に優れたコイル部４を形成することができる。
【００３４】
そして、この構成からなる素体１をエッチングする場合、エッチング液にリン酸、酢酸および硝酸からなる混酸水溶液からなるエッチング液を用いて行うことによって、エッチング効率および寸法精度に優れたチップ部品の製造方法を実現することができる。
【００３５】
次に、チップコイルを形成するための積層工程を終了した素体１を分割するためのエッチング工程に入る。そのため、図８に示すようにエッチングプロセスから保護するためのレジストパターン１６をフォトリソグラフィ法にて形成する。
【００３６】
その後、図９に示すように枠状のポスト部７をエッチング剤によって溶解して除去するとともに、エッチングによってできた空隙部１０ａから侵入させるように基板８の上に形成していた犠牲層９を除去することによってチップ部品６を分離および剥離を行うことによって個片化することができる。
【００３７】
次に、図１０に示すようにレジストパターン１６を除去した後、表出した端子電極２の表面にＳｎめっき電極を被覆することによって実装性に優れた端子電極２を形成する。この端子電極２は下面電極の構造をとることになるが、必要に応じて端子電極の構成は変更することが可能である。この製造方法にて作製したチップコイルは形状が長さ；１．００×幅；０．５０×厚み；０．３０（１００５サイズ）で８．４ｎＨのインダクタンス値を有するチップ部品を作製できた。
【００３８】
このようにして、基板８の上に犠牲層９を形成する第一の工程と、この犠牲層９を形成した基板８の上に、空隙部１０を有する絶縁樹脂層５を形成する第二の工程と、前記空隙部１０と絶縁樹脂層５の上に金属層１１を形成する第三の工程と、前記絶縁樹脂層５の上面まで前記金属層１１を研磨して、複数の空隙部１０に枠状のポスト部１０および／または渦巻状金属からなるコイル部４を形成する第四の工程を含む製造方法によってチップコイルを製造することによって、加工歪みの抑制された寸法精度に優れたチップコイルの製造方法を提供することができる。
【００３９】
この製造方法において、金属層１１は銅または銀あるいは前記金属の合金等の良導電性金属が好ましい。また、その下地層として銅または銀等の絶縁樹脂層５との密着性の高い金属が好ましく、工法としては無電解めっき工法、スパッタまたは蒸着工法等で形成することが好ましい。
【００４０】
この製造方法において、絶縁樹脂層５は、感光性樹脂を硬化させた透明な感光性樹脂硬化物からなる。この絶縁樹脂層５は、エポキシ系、フェノール系、ポリイミド系等の樹脂を用いて、フォトリソグラフィ工法により所定形状に加工するが、一般的なフォトリソグラフィ工法で用いるレジストとは異なり、最終的なチップ部品６の素体１を構成する樹脂であるため、一般的には静電気が発生しやすいので、静電気の発生を抑制した樹脂を選択したり、静電気を発散する構成を付加したりしてもよい。
【００４１】
研磨方法は、ＣＭＰスラリーを用いたＣＭＰ（ケミカル  メカニカル  ポリッシング）研磨を用いるとよい。金属層１１をＣＭＰ研磨によりエッチングしながら、金属のみを選択的に研磨するので、精度が向上する。その他の研磨方法としては、ダイヤモンドスラリー、アルミナスラリーを用いた機械的研磨を用いてもよいが、精度の点でＣＭＰ研磨よりも不利である。金属層１１として、ＣＭＰ研磨に適さないものを用いた場合は、その部分の研磨を機械的研磨で行ってもよい。
【００４２】
前記構成により、複数のチップ部品６は、枠状のポスト部７で予め互いに連結し金属からなる犠牲層９が形成された基板８の上に形成しており、この金属からなる犠牲層９を剥離して、枠状のポスト部７で互いに連結された複数のチップ部品６を分離するので、チップ部品６に切断応力が発生しにくい。すなわち、チップ部品６の変形を抑制して、チップ部品６を製造できる。
【００４３】
また、フォトリソグラフィ工法で枠状のポスト部７、渦巻状金属３を形成し、応力が発生しにくい個片化工程を行うため、チップ部品６の端面からの端面マージンを極小化でき、チップ部品６のサイズを最大限に生かした導体位置精度の良い設計が可能である。そのため、チップ部品のサイズが、例えば１００５、０６０３等の小型になればなるほど端面からの端面マージン（Ｗ）の影響が大きくなり、チップ特性、例えばチップインダクタの場合はインダクタンス値およびＱ値を、従来工法に比べより高特性にできる。
【００４４】
特に、枠状の空隙部１０ａおよび絶縁樹脂層５の上に金属層１１を形成し、この金属層１１を絶縁樹脂層５の少なくとも上面まで研磨して、枠状の空隙部１０ａにチップ部品６を連結する金属からなる枠状のポスト部７を形成するので容易に高精度に枠状のポスト部７を形成できる。
【００４５】
なお、枠状の空隙部１０ａの内周角部を面取り形状やその他の形状にすることも容易に実現することができる。
【００４６】
また、絶縁樹脂層５は、フォトリソグラフィ工法により形成するので、導体位置精度、チップ寸法精度等が容易に高精度に形成できる。
【００４７】
また、絶縁樹脂層５に、透明な感光性樹脂を用いることによって、素体１は透明となり、一層ごとに導体の外観検査が容易となる。
【００４８】
さらに、金属層１１は、無電解めっき工法またはスパッタまたは蒸着工法により形成した下地層を有し、この下地層の上に電解めっき工法により形成することにより、占積率を大きくしたコイル部４を容易に形成することができる。
【００４９】
なお、本実施の形態１ではチップコイルを例としてチップ部品の製造方法を説明してきたが、同様の方法によってチップ抵抗、チップコンデンサ、あるいはこれらを複合化したチップフィルタなどのチップ部品についても同様にして作製することができる。
【産業上の利用可能性】
【００５０】
以上のように本発明にかかるチップ部品の製造方法は、チップ部品の変形を抑制し、寸法精度に優れたチップ部品の製造方法が実現できることから、各種電子機器に適用できる。
【図面の簡単な説明】
【００５１】
【図１】本発明の実施の形態１におけるチップ部品の斜視図
【図２】同基板の上に形成した複数のチップ部品の上面図
【図３】図２のＡ部の拡大平面図
【図４】同チップ部品の製造工程を示す断面工程図
【図５】同断面工程図
【図６】同断面工程図
【図７】同断面工程図
【図８】同断面工程図
【図９】同断面工程図
【図１０】同断面工程図
【図１１】従来のチップ部品の製造方法を説明するための製造工程図
【図１２】同図１１のＢ部の拡大分解斜視図
【符号の説明】
【００５２】
１  素体
２  端子電極
３  渦巻状金属
４  コイル部
５  絶縁樹脂層
６  チップ部品
７  ポスト部
８  基板
９  犠牲層
１０、１０ａ、１０ｂ、１０ｃ  空隙部
１１  金属層
１５  スルホール電極
１６  レジストパターン
【図１】
2008172048.tif 000003
【図２】
2008172048.tif 000004
【図３】
2008172048.tif 000005
【図４】
2008172048.tif 000006
【図５】
2008172048.tif 000007
【図６】
2008172048.tif 000008
【図７】
2008172048.tif 000009
【図８】
2008172048.tif 000010
【図９】
2008172048.tif 000011
【図１０】
2008172048.tif 000012
【図１１】
2008172048.tif 000013
【図１２】
2008172048.tif 000014